(57)【要約】    乾燥型ジョイント化合物、硬化型ジョイント化合物、および／または混合済み硬化型ジョイント化合物は、リン脂質除塵剤を含むことができる。例えば、乾燥型ジョイント化合物は、（ａ）乾燥ベースで５０重量パーセント（重量％）〜９８重量％の一次充填剤であって、炭酸カルシウム、硫酸カルシウム二水和物、タルク、およびそれらの混合物のうちの１つを含む、一次充填剤と、（ｂ）乾燥ベースで最大２５重量％の二次充填剤と、（ｃ）乾燥ベースで１重量％〜１５重量％の結合剤と、（ｄ）乾燥ベースで０．０５重量％〜３重量％のポリマー増粘剤と、（ｅ）乾燥ベースで０．０１重量％〜３重量％のリン脂質除塵剤と、（ｆ）乾燥ベースで最大１０重量％の添加剤と、（ｇ）水対乾燥成分の重量比が１：６〜２：１の水と、を含むことができる。  【選択図】図１
2021526117.tif 000002
【特許請求の範囲】
【請求項１】
ジョイント化合物であって、乾燥ベースの重量パーセントで、
約２５％〜約９８％の充填剤と、
約１％〜約４５％の結合剤と、
約０．０１％〜約３％のリン脂質除塵剤と、を含む、ジョイント化合物。
【請求項２】
前記ジョイント化合物が、乾燥型ジョイント化合物であり、
前記ジョイント化合物が、乾燥ベースの重量パーセントで、
前記充填剤であって、
乾燥ベースで前記ジョイント化合物の約５０重量パーセント（重量％）〜約９８重量％の一次充填剤であって、炭酸カルシウム、硫酸カルシウム二水和物、もしくはタルク、またはそれらの混合物である、前記一次充填剤と、
乾燥ベースで前記ジョイント化合物の最大約２５重量％の二次充填剤と、を含む、前記充填剤と、
約１重量％〜約１５重量％の前記結合剤と、
約０．０１重量％〜約３重量％の前記リン脂質除塵剤と、を含み、
前記ジョイント化合物が、乾燥ベースの重量パーセントで約０．０５重量％〜約３重量％のポリマー増粘剤をさらに含む、請求項１に記載のジョイント化合物。
【請求項３】
前記ジョイント化合物が、乾燥型ジョイント化合物であって、
水をさらに含み、
前記ジョイント化合物が、乾燥ベースの重量パーセントで、
前記充填剤であって、
乾燥ベースで前記ジョイント化合物の約５０重量パーセント（重量％）〜約９８重量％の一次充填剤であって、炭酸カルシウム、硫酸カルシウム二水和物、もしくはタルク、またはそれらの混合物である、前記一次充填剤と、
乾燥ベースで前記ジョイント化合物の最大約２５重量％の二次充填剤と、を含む、前記充填剤と、
約１重量％〜約１５重量％の前記結合剤と、
約０．０１重量％〜約３重量％の前記リン脂質除塵剤と、を含む、前記水以外のジョイント化合物成分を含み、
前記水以外の前記ジョイント化合物成分が、乾燥ベースの重量パーセントで、約０．０５重量％〜約３重量％のポリマー増粘剤をさらに含み、
前記水対前記水以外の前記ジョイント化合物成分の重量比が、約１：６〜約２：１である、請求項１に記載のジョイント化合物。
【請求項４】
前記リン脂質除塵剤が、ホスファチジルコリン、ホスファチジルセリン、ホスファチジルイノシトール、ホスファチジルエタノールアミン、およびホスファチジルグリセロールのうちの１つ以上を含む、請求項１に記載のジョイント化合物。
【請求項５】
前記リン脂質除塵剤が、ポリエチレングリコール、ポリエチレンオキシド、蛍光色素、発色性色素、タンパク質、ペプチド、炭水化物、ステロール、脂肪酸、および合成ポリマーのうちの１つ以上と複合化された１つ以上のリン脂質を含む、請求項１に記載のジョイント化合物。
【請求項６】
前記ジョイント化合物が、石膏を含まず、かつ焼き石膏を含まない、請求項１に記載のジョイント化合物。
【請求項７】
ジョイント化合物であって、乾燥ベースの重量パーセントで、
乾燥ベースで硬化型ジョイント化合物の約２０重量パーセント（重量％）〜約９９重量％の硫酸カルシウム半水和物と、
最大約３０％の充填剤と、
最大約８重量％の結合剤と、
最大約２重量％のポリマー増粘剤と、
約０．０１％〜約３％のリン脂質除塵剤と、を含む、ジョイント化合物。
【請求項８】
前記ジョイント化合物が、硬化型ジョイント化合物であり、乾燥ベースの重量パーセントで、
約２０重量パーセント（重量％）〜約９９重量％の前記硫酸カルシウム半水和物と、
最大約３０重量％の前記充填剤と、
約０．５重量％〜約８重量％の前記結合剤と、
約０．０１重量％〜約３重量％の前記リン脂質除塵剤と、を含み、
前記ジョイント化合物が、乾燥ベースの重量パーセントで、約０．０５重量％〜約２重量％のポリマー増粘剤をさらに含む、請求項７に記載のジョイント化合物。
【請求項９】
前記ジョイント化合物が、水および硬化遅延剤をさらに含む混合済み硬化型ジョイント化合物であり、
前記ジョイント化合物が、乾燥ベースの重量パーセント（重量％）で、
約２０重量％〜約９９重量％の硫酸カルシウム半水和物と、
最大約３０重量％の前記充填剤と、
最大約８重量％の前記結合剤と、
最大約２重量％の前記ポリマー増粘剤と、
約０．０１重量％〜約３重量％の前記リン脂質除塵剤と、
約０．００１重量％〜約２重量％の前記硬化遅延剤と、を含む、前記水以外のジョイント化合物成分を含み、
前記水対水以外のジョイント化合物成分の重量比が、約１：６〜約２：１である、請求項７に記載のジョイント化合物。
【請求項１０】
方法であって、
請求項１または７に記載のジョイント化合物を、表面に適用することと、
前記ジョイント化合物を乾燥および／または硬化させることと、
乾燥後および／または硬化後に、前記ジョイント化合物を、乾式または湿式サンディングすることと、を含む、方法。
【発明の詳細な説明】
【技術分野】
【０００１】
本発明は、一般に、リン脂質除塵剤を含むジョイント化合物に関する。
【背景技術】
【０００２】
建物の建設において、最も一般的な建築要素の１つは、壁および／またはや天井の建設に使用される、乾式壁または石膏パネルとしてよく知られている石膏ウォールボードである。そのボードは、例えば、セメントまたは石膏などのセメント質材料を含むがこれらに限定されない、さまざまな材料のいずれかで構成され得る。石膏ウォールボードで作られた壁は、伝統的に、パネルを木製スタッドまたは金属骨組みに固定し、隣接するパネル間の接合部をジョイント化合物と呼ばれる特別に調製された接着剤で処理することによって構築される。石膏パネルは、サイズが異常で、梁またはパイプなどの構造要素の周りに成形され得る壁に容易に適合する。乾式壁パネルの側端はテーパー状であるため、仕上げ時にモノリシック表面が作成されるように、ジョイント化合物を隣接するパネル間の継ぎ目に塗布することを可能にする。ボード間の接合部を仕上げるには、必要な仕上げのレベルに応じて、少なくとも３つのステップが含まれることは当技術分野ではよく知られている。まず、ジョイント化合物の薄層を接合部の上のボードに適用し、液体透過性の紙またはガラス繊維テープをその中に埋め込む。次に、埋め込んだジョイントテープの上にジョイント化合物の第２のコートを適用する。最後に、ジョイント化合物の第３のコートを第１の２つのコートの上に適用し、典型的には、第３のコートをジョイントテープの縁からさらに外側にも伸ばす。続いて、第２および第３のコートの両方を乾燥時に軽く研磨してもよい。ジョイント化合物は、欠陥、例えば、凹凸のある表面、穴、くぼみ、ギャップ、へこみ、および他の不備、例えば、電気ボックス、配管、およびダクト施工の周囲の欠陥、ならびに、乾式壁ボードの交差によって作り出されたコーナーを修復するためにも使用される。
【０００３】
いくつかのジョイント化合物のカテゴリーがある。乾燥型化合物は、水の蒸発により硬化するのに対し、硬化型ジョイント化合物は、硬化プロセス中に水と化学的に反応する。硬化型ジョイント化合物は、典型的には、スタッコ（ｓｔｕｃｃｏ）またはパリの漆喰（Ｐｌａｓｔｅｒ  ｏｆ  Ｐａｒｉｓ）としても知られている硫酸カルシウム半水和物を基材として使用する。水を硬化型粉末に加えると、水は、硫酸カルシウム半水和物と水和反応により反応し、硫酸カルシウム二水和物結晶の連結母材を形成する。連結結晶母材により、化合物の強度が向上する。乾燥型を超える硬化型のジョイント化合物の利点は、さらなる仕上げの前にジョイント化合物を完全に乾燥させる必要がない点、ならびに、収縮およびひび割れが少なく、かつ仕上げ後の接合部の全体強度が高い点である。乾燥型ジョイント化合物は、乾燥型ジョイント化合物が通常、製造者が水を加えて混合させると即座に混合形態になるので、使用が容易であるという利点を有している。第３の型のジョイント化合物は、硫酸カルシウム半水和物系化合物の硬化作用を、混合済み化合物の使用容易性と組み合わせている。混合済み硬化型のジョイント化合物の特性は、参照により本明細書に組み込まれる米国特許第５，７４６，８２２号に教示されている。
【０００４】
ジョイント化合物のコートの間、および壁を装飾する前に、表面を平坦にするためにジョイント化合物をサンディングすることが推奨される。そうしている間、発生する粉塵は、一般に非常に微細であり、空中に浮遊したままになる傾向があり、長期間後にのみ沈降する。空中でのこの長い滞留時間により、粉塵は、壁の場所から長距離を移動し得る。家の修理では、この微細な粉塵は、ジョイント化合物が使用されている場所のすぐ隣の領域に限定されず、家中でよく見出され、微細な粉塵はいたるところに沈降することになる。
【０００５】
液体鉱油および固体ワックス（例えば、ポリエチレングリコールワックス）は、石膏系、炭酸カルシウム系、およびパーライト系の組成物の粉塵を低減することが知られており、多くの場合、除塵剤としてジョイント化合物に組み込まれる。除塵剤は、サンディングまたは他のディスターバンス（ｄｉｓｔｕｒｂａｎｃｅ）時に発生する浮遊粉塵の生成を低減する能力、および／または除塵添加剤を含まない同様の材料と比較して発生される粉塵の浮遊滞留時間を短縮する能力を備えた材料として定義される。鉱油および固体ワックス除塵剤の例は、Ｉｍｍｏｒｄｉｎｏ，Ｊｒ．らの米国特許第６，６７３，１４４号およびＬａｎｇｆｏｒｄの米国特許第６，６７６，７４６号に記載されている。
【０００６】
ワックスエマルジョンおよびポリマーコーティングされたワックスコア微粒子を含む別の除塵剤が開発されており、Ａｙａｍｂｅｍらの米国特許第２０１５／０１５８９９９号およびＡｙａｍｂｅｍの米国特許出願公開第２０１６／０３７６７９８号に記載されている。この例では、エマルジョンまたはポリマーコーティングにより、固体の疎水性コア材料を水に分散させることができる。
【発明の概要】
【０００７】
本発明は、一般に、リン脂質除塵剤を含むジョイント化合物に関する。
【０００８】
例えば、本発明は、乾燥ベースの重量パーセントで、
約２５％〜約９８％の充填剤、
約１％〜約４５％の結合剤、および
約０．０１％〜約３％のリン脂質除塵剤、を含むジョイント化合物であり得る。
【０００９】
例えば、本発明の乾燥型ジョイント化合物は、
（ａ）乾燥ベース（水を除くすべての配合成分に基づく）で、乾燥型ジョイント化合物の約５０重量パーセント（重量％）〜約９８重量％の一次充填剤であって、炭酸カルシウム、硫酸カルシウム二水和物、パーライト、およびタルク、ならびにそれらの混合物のうちの１つを含む、一次充填剤と、
（ｂ）乾燥ベースで乾燥型ジョイント化合物の最大約２５重量％の二次充填剤と、
（ｃ）乾燥ベースで乾燥型ジョイント化合物の約１重量％〜約１５重量％の結合剤と、
（ｄ）乾燥ベースで乾燥型ジョイント化合物の約０．０５重量％〜約３重量％のポリマー増粘剤と、
（ｅ）乾燥ベースで乾燥型ジョイント化合物の約０．０１重量％〜約３重量％のリン脂質除塵剤と、を含むことができる。
【００１０】
この乾燥型ジョイント化合物は、任意選択で、乾燥ベースで乾燥型ジョイント化合物の最大約１０重量％の添加剤を含むこともできる。
【００１１】
本発明の乾燥型ジョイント化合物は、乾燥（水を含まない）状態で顧客に販売して、作業現場で水と混合してもよいか、または水と事前に混合して、水対水以外のジョイント化合物成分の重量比約１：６〜約２：１を達成してもよい。
【００１２】
本明細書では、「水以外のジョイント化合物成分」という表現は、水以外のジョイント化合物のすべての成分を意味している。これは乾燥（水を含まない）ベースである。したがって、本明細書では、「乾燥ベースの重量パーセントで含む水以外のジョイント化合物成分」という表現は、水以外のジョイント化合物のすべての成分の重量に基づく。例えば、「水以外のジョイント化合物成分は、乾燥ベースの重量パーセントで約２０重量％〜約９９重量％の硫酸カルシウム半水和物を含む」という表現は、ジョイント化合物が、乾燥（水を含まない）ベースで、約２０重量％〜約９９重量％の硫酸カルシウム半水和物を含むことを意味している。本明細書では、「水以外のジョイント化合物成分」および「乾燥成分」という用語は、同じ意味を有する。
【００１３】
また、例えば、本発明は、乾燥ベースの重量パーセントで、
乾燥ベースで硬化型ジョイント化合物の約２０重量パーセント（重量％）〜約９９重量％の硫酸カルシウム半水和物と、
最大約３０％の充填剤と、
最大約８重量％の結合剤と、
最大約２重量％のポリマー増粘剤と、
約０．０１％〜約３％のリン脂質除塵剤と、を含むジョイント化合物であり得る。
【００１４】
硫酸カルシウム半水和物は、ジョイント化合物をさらに硬化させる。
【００１５】
例えば、本発明の硬化型ジョイント化合物は、
（ａ）乾燥ベースで硬化型ジョイント化合物の約２０重量パーセント（重量％）〜約９９重量％の硫酸カルシウム半水和物と、
（ｂ）乾燥ベースで硬化型ジョイント化合物の最大約３０重量％の充填剤と、
（ｃ）乾燥ベースで硬化型ジョイント化合物の約０．５重量％〜約８重量％の結合剤と、
（ｄ）乾燥ベースで硬化型ジョイント化合物の約０．０５重量％〜約３重量％のポリマー増粘剤と、
（ｅ）乾燥ベースで硬化型ジョイント化合物の約０．０１重量％〜約１０重量％のリン脂質除塵剤と、を含むことができる。
【００１６】
硬化型ジョイント化合物は、任意選択で、乾燥ベースで硬化型ジョイント化合物の最大約１０重量％の添加剤を含むこともできる。
【００１７】
硬化型ジョイント化合物は、現場で水と混合するドライ（水を含まない）製品として顧客に販売してもよく、または水と事前に混合して、水対水以外のジョイント化合物成分の重量比約１：６〜約２：１を達成してもよい。水と事前に混合されたジョイント化合物は、混合済み硬化型ジョイント化合物としても知られており、典型的には、硫酸カルシウム半水和物の早期硬化を防ぐための遅延剤をさらに含む。
【００１８】
例えば、本発明の混合済み硬化型ジョイント化合物は、
（ａ）乾燥ベースで硬化型ジョイント化合物の約２０重量パーセント（重量％）〜約９９重量％の混合済み硫酸カルシウム半水和物と、
（ｂ）乾燥ベースで混合済み硬化型ジョイント化合物の最大約３０重量％の充填剤と、
（ｃ）乾燥ベースで混合済み硬化型ジョイント化合物の約０．００１重量％〜約２重量％の硬化遅延剤と、
（ｄ）乾燥ベースで混合済み硬化型ジョイント化合物の最大約８重量％の結合剤と、
（ｅ）乾燥ベースで混合済み硬化型ジョイント化合物の最大約２重量％のポリマー増粘剤と、
（ｆ）乾燥ベースで混合済み硬化型ジョイント化合物の約０．０１重量％〜約３重量％のリン脂質除塵剤と、
（ｇ）約１：６〜約２：１の水対水以外のジョイント化合物成分の重量比の水と、を含むことができる。
【００１９】
本発明の硬化型ジョイント化合物は、乾式で販売されるか、または水と事前に混合されて、任意選択で、ドライベースでジョイント化合物の最大約１０重量％の添加剤を含むことができる。
【００２０】
本発明の他の利点、利益、および態様は、添付の図に例示され、以下のより詳細な開示により当業者には理解されよう。本明細書のすべてのパーセンテージ、比率、および割合は、特に明記しない限り、重量に基づく。
【００２１】
少なくとも本明細書で使用されるように、特許請求の範囲への同等物の原理の適用を限定する試みとしてではなく、「約」という用語によって修飾される各数値パラメーターは、少なくとも、報告された有効数字の数に照らして、また通常の丸め手法を適用することによって、解釈されるべきである。
【図面の簡単な説明】
【００２２】
【図１】３つのジョイント化合物のチキソトロピー試験の粘度プロットを例示している。
【図２】３つのジョイント化合物に関するせん断速度の増加に伴う粘度プロット（「せん断速度勾配試験」）を例示している。
【発明を実施するための形態】
【００２３】
本明細書で使用されるすべてのパーセンテージおよび比は、特に明記しない限り、重量に基づく（すなわち、重量％）。
【００２４】
本発明は、リン脂質除塵剤を含むジョイント化合物を提供する。リン脂質除塵剤は、一般に、低濃度でジョイント化合物に含まれる。理論によって制限されることなく考えると、低濃度は、界面活性剤としてのリン脂質の有害な影響を軽減すると考えられる。界面活性剤は、自己組織化ミセルおよびベシクルを形成する能力および界面での活性のために、組成物に分散、乳化、および発泡特性を付与するためにしばしば使用される。しかしながら、そのような特性は、気泡を発生させたり、湿式ジョイント化合物の粘度を低下させたりするなど、ジョイント化合物の性能特性を低下させる可能性がある。この場合も、限定されないが、本明細書に記載の低濃度は、典型的な界面活性剤の有害な影響を軽減し、リン脂質が除塵特性を付与することを可能にするほどに十分に低くてよい。
【００２５】
さらに、低濃度のリン脂質を使用する本明細書に記載のジョイント化合物は、乾燥または硬化したときに従来のジョイント化合物と比較して、改善された滑らかさを有する好ましい粘稠性を有する。したがって、乾燥／硬化したジョイント化合物は、サンディングが少なくて済み、使用中に発生する粉塵がさらに減少する。
【００２６】
ジョイント化合物
本発明は、少なくとも部分的に、乾燥／硬化したときに改善されたテクスチャー特性を有し、サンディング時に粉塵が少ないジョイント化合物に関する。より具体的には、ジョイント化合物は、リン脂質除塵剤を含む。
【００２７】
さまざまなジョイント化合物が、市販されており、刊行された出版物および特許にも記載されている。一般に、そのような化合物組成物は、「乾燥型」ジョイント化合物または「硬化型」ジョイント化合物と称され、充填剤（例えば、炭酸カルシウム、硫酸カルシウム半水和物、または硫酸カルシウム二水和物）、増粘剤、防腐剤、および結合剤、ならびに除塵剤のような他のさまざまな添加剤から構成される。本発明のリン脂質除塵剤は、いずれの型のジョイント化合物にも好適である。
【００２８】
混合済み乾燥型ジョイント組成物は、製造中に水と事前に混合され、現場で水をほとんどまたはまったく添加する必要はない。乾燥型ジョイント組成物は、現場で水と混合される乾燥粉末でもあり得る。乾燥型ジョイント化合物は、水分が蒸発し、化合物が乾燥すると、硬化する。乾燥型ジョイント化合物は、実質的に充填剤成分を含有する。使用前（一般には製造中）に、充填剤、結合剤、増粘剤、除塵剤、および任意選択で他のいくつかの配合成分を、特定の時間、水と混合して、乾燥型ジョイント化合物を製造する。そのような組成物は、高いイオン含有量および塩基性ｐＨを有する。乾燥型ジョイント化合物がウォールボードパネルに適用されると、組成物は、乾燥し（すなわち、水が蒸発し）、乾燥した比較的硬いセメント質の材料が残る。
【００２９】
表１には、本発明の乾燥型ジョイント化合物配合物の例を提供し、水は、混合済み乾燥型ジョイントのための混合物中に存在するか、または水は、規定量で他の成分と後で混合される。表１では、表１の任意の列のパラメーターに関する範囲を、表１の任意の他の列からの他のパラメーターに関する範囲と組み合わせることができる。しかしながら、好ましくは、表１では、列内のすべての範囲が一緒に使用される。
【表１】
2021526117.tif 000003
【００３０】
本明細書に記載の乾燥型ジョイント化合物は、任意選択でワックスを含まない場合がある。本明細書に記載の乾燥型ジョイント化合物は、任意選択でロジンを含まない場合がある。本明細書に記載の乾燥型ジョイント化合物は、任意選択でシェラックを含まない場合がある。本明細書に記載の乾燥型ジョイント化合物は、任意選択でピッチを含まない場合がある。本明細書に記載の乾燥型ジョイント化合物は、任意選択で脂肪酸を含まない場合がある。本明細書に記載の乾燥型ジョイント化合物は、任意選択でトール油を含まない場合がある。本明細書に記載の乾燥型ジョイント化合物は、任意選択でポリエチレングリコールを含まない場合がある。本明細書に記載の乾燥型ジョイント化合物は、任意選択でメトキシポリエチレングリコールを含まない場合がある。本明細書に記載の乾燥型ジョイント化合物は、任意選択でポリエチレンオキシドを含まない場合がある。本明細書に記載の乾燥型ジョイント化合物は、任意選択でメトキシポリエチレンオキシドを含まない場合がある。本明細書に記載の乾燥型ジョイント化合物は、任意選択で石油を含まない場合がある。本明細書に記載の乾燥型ジョイント化合物は、任意選択で石油残留物を含まない場合がある。本明細書に記載の乾燥型ジョイント化合物は、任意選択でパラフィンを含まない場合がある。本明細書に記載の乾燥型ジョイント化合物は、任意選択で、本明細書に記載のセルロースまたはセルロース増粘剤とは異なるセルロース繊維を含まない場合がある。本明細書に記載の乾燥型ジョイント化合物は、任意選択で鉱物ウールを含まない場合がある。本明細書に記載の乾燥型ジョイント化合物は、任意選択でパーライトを含まない場合がある。本明細書に記載の乾燥型ジョイント化合物は、任意選択で水硬セメントを含まない場合がある。本明細書に記載の乾燥型ジョイント化合物は、任意選択で、乾燥ベースで３０重量％未満の石膏を有することができる。
【００３１】
本明細書に記載の乾燥型ジョイント化合物は、任意選択で石膏（硫酸カルシウム二水和物）を含まない場合がある。本明細書に記載の乾燥型ジョイント化合物は、任意選択で焼き石膏（硫酸カルシウム半水和物）を含まない場合がある。本明細書に記載の乾燥型ジョイント化合物は、任意選択で硫酸カルシウム無水石膏を含まない場合がある。本明細書に記載の乾燥型のジョイント化合物は、任意選択で、乾燥ベースでトータルで３０重量％未満の石膏、焼き石膏、および硫酸カルシウム無水石膏を有することができる。本明細書に記載の乾燥型ジョイント化合物は、任意選択でデンプンを含まない場合がある。
【００３２】
本明細書に記載の乾燥型ジョイント化合物は、任意選択で、リン脂質除塵剤中に任意のリン脂質または官能化リン脂質以外のアニオン性界面活性剤を含まない場合がある。本明細書に記載の乾燥型ジョイント化合物は、任意選択で、リン脂質除塵剤中に任意のリン脂質または官能化リン脂質以外の界面活性剤を含まない場合がある。本明細書に記載の乾燥型ジョイント化合物は、任意選択で、リン脂質除塵剤中に任意のリン脂質または官能化リン脂質以外のカチオン性界面活性剤を含まない場合がある。本明細書に記載の乾燥型ジョイント化合物は、任意選択で、リン脂質除塵剤中に任意のリン脂質または官能化リン脂質以外の両性イオン性界面活性剤を含まない場合がある。本明細書に記載の乾燥型ジョイント化合物は、任意選択で、リン脂質除塵剤中に任意のリン脂質または官能化リン脂質以外の非イオン性界面活性剤を含まない場合がある。本明細書に記載の乾燥型ジョイント化合物は、任意選択でガラクトマンナンを含まない場合がある。本明細書に記載の乾燥型ジョイント化合物は、任意選択でポリガラクトマンナンを含まない場合がある。本明細書に記載の乾燥型ジョイント化合物は、任意選択で疎水性修飾ガラクトマンナンを含まない場合がある。本明細書に記載の乾燥型ジョイント化合物は、任意選択で疎水性修飾ポリガラクトマンナンを含まない場合がある。
【００３３】
典型的には、乾燥型ジョイント化合物配合物は、本質的に、表１の成分、すなわち、一次ＤＴ充填剤、二次ＤＴ充填剤、結合剤、ポリマー増粘剤、リン脂質除塵剤、他の添加剤、および水からなる。すなわち、乾燥型ジョイント化合物配合物は、表１の成分を含み、任意選択で、リン脂質除塵剤の基本的および新規の特性に実質的に影響を及ぼさない他のリストされていない配合成分を含むことができる。理論によって制限されることなく考えると、リン脂質除塵剤に実質的に影響を及ぼす成分としては、リン脂質除塵剤に有意な数のミセルを形成させるか、またはジョイント化合物を乳化させる成分が挙げられる。あるいは、乾燥型のジョイント化合物配合物は、表１の成分からなることができる。
【００３４】
硬化型ジョイント化合物は、一般に、硫酸カルシウム半水和物（ＣａＳＯ４・１／２Ｈ２Ｏ、焼き石膏とも称される）を含む。水と混合すると、硫酸カルシウム半水和物は水和し、それにより二水和物結晶が形成され、かみ合う。完了すると、乾燥した比較的硬いセメント質の材料が残る。硫酸カルシウム半水和物の再水和は、通常は、かなり短い期間で起こる。したがって、硬化型化合物組成物は、典型的には、乾燥粉末の形で現場に供給され、次いで、ユーザーは、壁に適用するのに好適な粘稠性を化合物に付与するのに十分な量の水を添加する。
【００３５】
表２は、本発明の硬化型ジョイント化合物配合物の乾燥粉末の例を提供する。使用前に、水を、約１：６〜約２：１、好ましくは約１：４〜約２：１、より好ましくは約１：３〜約１：１、最も好ましくは約１：２の水対乾燥粉末の重量比で、乾燥粉末（水以外の乾燥成分またはジョイント化合物成分としても知られる）に添加することができる。表２ａでは、表２の任意の列のパラメーターに関する範囲を、表３の任意の他の列からの他のパラメーターに関する範囲と組み合わせることができる。しかしながら、好ましくは、表２では、列内のすべての範囲が一緒に使用される。
【表２】
2021526117.tif 000004
【００３６】
本明細書に記載の硬化型ジョイント化合物は、任意選択でワックスを含まない場合がある。本明細書に記載の硬化型ジョイント化合物は、任意選択でロジンを含まない場合がある。本明細書に記載の硬化型ジョイント化合物は、任意選択でシェラックを含まない場合がある。本明細書に記載の硬化型ジョイント化合物は、任意選択でピッチを含まない場合がある。本明細書に記載の硬化型ジョイント化合物は、任意選択で脂肪酸を含まない場合がある。本明細書に記載の硬化型ジョイント化合物は、任意選択でトール油を含まない場合がある。本明細書に記載の硬化型ジョイント化合物は、任意選択でポリエチレングリコールを含まない場合がある。本明細書に記載の硬化型ジョイント化合物は、任意選択でメトキシポリエチレングリコールを含まない場合がある。本明細書に記載の硬化型ジョイント化合物は、任意選択でポリエチレンオキシドを含まない場合がある。本明細書に記載の硬化型ジョイント化合物は、任意選択でメトキシポリエチレンオキシドを含まない場合がある。本明細書に記載の硬化型ジョイント化合物は、任意選択で石油を含まない場合がある。本明細書に記載の硬化型ジョイント化合物は、任意選択で石油残留物を含まない場合がある。本明細書に記載の硬化型ジョイント化合物は、任意選択でパラフィンを含まない場合がある。本明細書に記載の硬化型ジョイント化合物は、任意選択で、本明細書に記載のセルロースまたはセルロース増粘剤とは異なるセルロース繊維を含まない場合がある。本明細書に記載の硬化型ジョイント化合物は、任意選択で鉱物ウールを含まない場合がある。本明細書に記載の硬化型ジョイント化合物は、任意選択でパーライトを含まない場合がある。本明細書に記載の硬化型ジョイント化合物は、任意選択で水硬セメントを含まない場合がある。本明細書に記載の硬化型ジョイント化合物は、任意選択でデンプンを含まない場合がある。硬化開始前に本明細書に記載の硬化型ジョイント化合物は、任意選択で、乾燥ベースで、総石膏（硫酸カルシウム二水和物）および硫酸カルシウム無水石膏を、含まない場合か、または３０重量％未満有する場合がある。
【００３７】
本明細書に記載の硬化型ジョイント化合物は、任意選択で、リン脂質除塵剤中に任意のリン脂質または官能化リン脂質以外の界面活性剤を含まない場合がある。本明細書に記載の硬化型ジョイント化合物は、任意選択で、リン脂質除塵剤中に任意のリン脂質または官能化リン脂質以外のアニオン性界面活性剤を含まない場合がある。本明細書に記載の硬化型ジョイント化合物は、任意選択で、リン脂質除塵剤中に任意のリン脂質または官能化リン脂質以外のカチオン性界面活性剤を含まない場合がある。本明細書に記載の硬化型ジョイント化合物は、任意選択で、リン脂質除塵剤中に任意のリン脂質または官能化リン脂質以外の両性イオン性界面活性剤を含まない場合がある。本明細書に記載の硬化型ジョイント化合物は、任意選択で、リン脂質除塵剤中に任意のリン脂質または官能化リン脂質以外の非イオン性界面活性剤を含まない場合がある。本明細書に記載の硬化型ジョイント化合物は、任意選択でガラクトマンナンを含まない場合がある。本明細書に記載の硬化型ジョイント化合物は、任意選択でポリガラクトマンナンを含まない場合がある。本明細書に記載の硬化型ジョイント化合物は、任意選択で疎水性修飾ガラクトマンナンを含まない場合がある。本明細書に記載の硬化型ジョイント化合物は、任意選択で疎水性修飾ポリガラクトマンナンを含まない場合がある。
【００３８】
典型的には、硬化型ジョイント化合物配合物は、本質的に、表２の成分、すなわち、硫酸カルシウム半水和物、ＳＴ充填剤、結合剤、ポリマー増粘剤、リン脂質除塵剤、および他の添加剤からなる。すなわち、硬化型ジョイント化合物配合物は、表２の成分を含み、任意選択で、リン脂質除塵剤の基本的および新規の特性に実質的に影響を及ぼさない他のリストされていない配合成分を含むことができる。理論によって制限されることなく考えると、リン脂質除塵剤に実質的に影響を及ぼす成分としては、リン脂質除塵剤に有意な数のミセルを形成させるか、またはジョイント化合物を乳化させる成分が挙げられる。あるいは、硬化型のジョイント化合物配合物は、表２の成分からなることができる。
【００３９】
混合済み硬化型ジョイント化合物は、使用前の硬化を防ぐのに十分な濃度の硬化遅延剤を含有する水性スラリー硬化型ジョイント化合物である。使用する準備ができたら、促進剤を、所望の硬化時間を達成する量で添加する。
【００４０】
表３は、本発明の混合済み硬化型ジョイント化合物配合物の乾燥粉末の例を提供する。表３では、表３の任意の列のパラメーターに関する範囲を、表３の任意の他の列からの他のパラメーターに関する範囲と組み合わせることができる。しかしながら、好ましくは、表３では、列内のすべての範囲が一緒に使用される。
【表３】
2021526117.tif 000005
【００４１】
本明細書に記載の混合済み硬化型ジョイント化合物は、任意選択でワックスを含まない場合がある。本明細書に記載の混合済み硬化型ジョイント化合物は、任意選択でロジンを含まない場合がある。本明細書に記載の混合済み硬化型ジョイント化合物は、任意選択でシェラックを含まない場合がある。本明細書に記載の混合済み硬化型ジョイント化合物は、任意選択でピッチを含まない場合がある。本明細書に記載の混合済み硬化型ジョイント化合物は、任意選択で脂肪酸を含まない場合がある。本明細書に記載の混合済み硬化型ジョイント化合物は、任意選択でトール油を含まない場合がある。本明細書に記載の混合済み硬化型ジョイント化合物は、任意選択でポリエチレングリコールを含まない場合がある。本明細書に記載の混合済み硬化型ジョイント化合物は、任意選択でメトキシポリエチレングリコールを含まない場合がある。本明細書に記載の混合済み硬化型ジョイント化合物は、任意選択でポリエチレンオキシドを含まない場合がある。本明細書に記載の混合済み硬化型ジョイント化合物は、任意選択でメトキシポリエチレンオキシドを含まない場合がある。本明細書に記載の混合済み硬化型ジョイント化合物は、任意選択で石油を含まない場合がある。本明細書に記載の混合済み硬化型ジョイント化合物は、任意選択で石油残留物を含まない場合がある。本明細書に記載の混合済み硬化型ジョイント化合物は、任意選択でパラフィンを含まない場合がある。本明細書に記載の混合済み硬化型ジョイント化合物は、任意選択で、本明細書に記載のセルロースまたはセルロース増粘剤とは異なるセルロース繊維を含まない場合がある。本明細書に記載の混合済み硬化型ジョイント化合物は、任意選択で鉱物ウールを含まない場合がある。本明細書に記載の混合済み硬化型ジョイント化合物は、任意選択でパーライトを含まない場合がある。本明細書に記載の混合済み硬化型ジョイント化合物は、任意選択で水硬セメントを含まない場合がある。本明細書に記載の混合済み硬化型ジョイント化合物は、任意選択でデンプンを含まない場合がある。
【００４２】
硬化開始前に本明細書に記載の混合済み硬化型ジョイント化合物は、任意選択で、乾燥ベースで、総石膏（硫酸カルシウム二水和物）および硫酸カルシウム無水石膏を、含まない場合か、または３０重量％未満有する場合がある。
【００４３】
本明細書に記載の混合済み硬化型ジョイント化合物は、任意選択で、リン脂質除塵剤中に任意のリン脂質または官能化リン脂質以外の界面活性剤を含まない場合がある。本明細書に記載の混合済み硬化型ジョイント化合物は、任意選択で、リン脂質除塵剤中に任意のリン脂質または官能化リン脂質以外のアニオン性界面活性剤を含まない場合がある。本明細書に記載の混合済み硬化型ジョイント化合物は、任意選択で、リン脂質除塵剤中に任意のリン脂質または官能化リン脂質以外のカチオン性界面活性剤を含まない場合がある。本明細書に記載の混合済み硬化型ジョイント化合物は、任意選択で、リン脂質除塵剤中に任意のリン脂質または官能化リン脂質以外の両性イオン性界面活性剤を含まない場合がある。本明細書に記載の混合済み硬化型ジョイント化合物は、任意選択で、リン脂質除塵剤中に任意のリン脂質または官能化リン脂質以外の非イオン性界面活性剤を含まない場合がある。
【００４４】
本明細書に記載の混合済み硬化型ジョイント化合物は、任意選択でガラクトマンナンを含まない場合がある。本明細書に記載の混合済み硬化型ジョイント化合物は、任意選択でポリガラクトマンナンを含まない場合がある。本明細書に記載の混合済み硬化型ジョイント化合物は、任意選択で疎水性修飾ガラクトマンナンを含まない場合がある。本明細書に記載の混合済み硬化型ジョイント化合物は、任意選択で疎水性修飾ポリガラクトマンナンを含まない場合がある。
【００４５】
典型的には、混合済み硬化型ジョイント化合物配合物は、本質的に、表３の成分、すなわち、硫酸カルシウム半水和物、ＳＴ充填剤、結合剤、ポリマー増粘剤、リン脂質除塵剤、他の添加剤、および水からなる。すなわち、混合済み硬化型ジョイント化合物配合物は、表３の成分を含み、任意選択で、リン脂質除塵剤の基本的および新規の特性に実質的に影響を及ぼさない他のリストされていない配合成分を含むことができる。理論によって制限されることなく考えると、リン脂質除塵剤に実質的に影響を及ぼす成分としては、リン脂質除塵剤に有意な数のミセルを形成させるか、またはジョイント化合物を乳化させる成分が挙げられる。あるいは、混合済み硬化型のジョイント化合物配合物は、表３の成分からなることができる。
【００４６】
リン脂質除塵剤
本発明で使用されるリン脂質除塵剤は、１つ以上のリン脂質および／または官能化リン脂質を含む。
【００４７】
リン脂質除塵剤は、ジョイント化合物配合物の乾燥成分か、またはジョイント化合物スラリーのいずれかと混合された粉末であり得る。あるいは、リン脂質除塵剤を水性溶媒に分散させ、ジョイント化合物スラリーに添加することができる。乾燥粉末を使用することが好ましい。
【００４８】
成分リン脂質除塵剤の例としては、レシチン（ホスファチジルコリン）、ホスファチジルセリン、ホスファチジルイノシトール、ホスファチジルエタノールアミン（ＰＥ）、ホスファチジルグリセロール、およびそれらの混合物を挙げることができるが、それらに限定されない。これらの例は、本明細書では非官能化リン脂質とも称される。レシチンは、脱油されたレシチン（すなわち、実質的にオイルを含まない（オイル５重量％未満の）レシチン）であり得る。レシチンは、大豆、卵黄、ヒマワリ、菜種、およびトウモロコシを含むがそれらに限定されない天然源からのものであり得る。
【００４９】
官能化リン脂質としては、ポリエチレングリコール（ＰＥＧ）またはポリエチレンオキシド（ＰＥＯ）と複合化（または誘導体化）された前述のリン脂質、蛍光または発色染料、タンパク質、ペプチド、炭水化物（例えば、セルロース、デンプン、加工セルロース、加工デンプン）、ステロール、脂肪酸、または合成ポリマーが挙げられる。本明細書で使用される場合、ＰＥＧ官能化リン脂質およびＰＥＯ官能化リン脂質は、それぞれ、ＰＥＧおよびＰＥＯと同等ではない。すなわち、リン脂質除塵剤は、ＰＥＧ官能化リン脂質を含む場合があり、ＰＥＧを含まない場合がある。
【００５０】
ＰＥＧまたはＰＥＯがリン脂質上の官能基である場合、ＰＥＧまたはＰＥＯの乾燥ベースでの重量百分率は、総リン脂質組成物を基準として約０．１モル％〜１０モル％である。好ましくは、本発明は、ペグ化リン脂質（例えば、天然リン脂質および／または合成リン脂質）および／またはメトキシポリ（エチレングリコール）−ホスファチジルエタノールアミン（ｍＰＥＧ−ＰＥ）を、ジョイント化合物配合物に組み込んで、必要な除塵効果を提供する。除塵効果とは、除塵添加剤なしで同様の材料を妨害することと比較して、サンディングまたは他のディスターバンスの際に生成される微細な浮遊粉塵の生成の減少および／または浮遊粉塵の滞留時間の短縮である。
【００５１】
前述のものなどの１つ以上を含むことができるリン脂質除塵剤は、本発明の組成物中に、乾燥ベースで下限、０．０１重量％、または０．０５重量％、または０．１重量％、または０．２重量％、または０．３重量％、または０．５重量％で存在し得る。さらに、リン脂質除塵剤は、本発明の組成物中に、乾燥ベースで上限（上限よりも低い前述の任意の下限と組み合わせて）、３重量％、または２．５重量％、または２重量％、または１．５重量％、または１重量％、または０．５重量％で存在し得る。一例では、リン脂質除塵剤が非官能化リン脂質（例えば、レシチン）からなるとき、リン脂質除塵剤は、本発明の組成物中に、乾燥ベースで下限、０．０１重量％、または０．０５重量％、または０．１重量％、または０．２重量％、または０．３重量％、または０．５重量％で存在し得る。さらに、非官能化リン脂質からなるリン脂質除塵剤は、本発明の組成物中に、乾燥ベースで下限（上限よりも低い前述の任意の下限と組み合わせて）、１．５重量％、または１重量％、または０．５重量％で存在し得る。別の例では、リン脂質除塵剤が、任意選択で非官能化リン脂質と一緒に、官能化リン脂質（例えば、ＰＥＧ−レシチン）を含むとき、リン脂質除塵剤は、本発明の組成物中に、乾燥ベースで下限、０．１重量％、または０．２重量、または０．３重量％、または０．５重量％で存在し得る。さらに、そのようなリン脂質除塵剤は、乾燥ベースで上限（上限よりも低い前述の任意の下限と組み合わせて）、３重量％、または２．５重量％、または２重量％、または１．５重量％、または１重量％、または０．５重量％で存在し得る。
【００５２】
硫酸カルシウム半水和物
硬化型ジョイント化合物および混合済み硬化型ジョイント化合物は、硫酸カルシウム半水和物を含む。使用される２つの主要な形態が存在し、アルファおよびベータ結晶形態がある。一般に、アルファ形態は、２つのうちでより高価であり、より丈夫な製品を生成する。ベータ形態は、多くの用途に適しており、安価であるため、より一般的に使用される。本発明のジョイント化合物については、混合物を含むいずれかのタイプの半水和物を使用することができるが、アルファ形態が好ましい。
【００５３】
硬化型ジョイント化合物および混合済み硬化型ジョイント化合物の場合、硫酸カルシウム半水和物は、ジョイント化合物の乾燥ベースで約２０重量％〜約９９重量％、好ましくは乾燥ベースで約５０重量％〜約９８重量％、より好ましくは乾燥ベースで６０重量％〜約８０重量％、最も好ましくは乾燥ベースで約６５重量％〜約７５重量％で含まれ得る。
【００５４】
充填剤
本発明のジョイント化合物のための充填剤の例としては、炭酸カルシウム（または石灰石）、硫酸カルシウム二水和物、タルク、ガラス微小気泡、雲母、パーライト、パイロフィライト、シリカ、硫酸カルシウム無水石膏、硫酸カルシウム半水和物（硬化遅延剤の存在下で）、珪藻土、粘土（例えば、アタパルジャイト、セピオライト、およびカオリン）、樹脂ミクロスフェア、およびそれらの混合物が挙げられるが、それらに限定されない。
【００５５】
好ましくは、充填剤の組成および濃度は、ジョイント化合物の型ごとに異なり、本明細書では、乾燥タイプの場合はＤＴ、硬化タイプの場合はＳＴと区別される。ＳＴ充填剤は、硬化型ジョイント化合物または混合済み硬化型ジョイント化合物において使用することができる。
【００５６】
乾燥型ジョイント化合物は、好ましくは、一次ＤＴ充填剤および任意選択で二次ＤＴ充填剤を含む。一次ＤＴ充填剤の例としては、炭酸カルシウム、硫酸カルシウム二水和物、タルク、およびそれらの混合物が挙げられる。
【００５７】
乾燥型ジョイント化合物の場合、一次ＤＴ充填剤は、好ましくは、ジョイント化合物の乾燥ベースで約５０重量％〜約９８重量％、より好ましくは乾燥ベースで約５０重量％〜約９３重量％で含まれ得る。例えば、一次ＤＴ充填剤としての炭酸カルシウムは、好ましくは、乾燥ベースで約６５重量％〜約９３重量％で、乾燥型ジョイント化合物に含まれ得る。別の例では、一次ＤＴ充填剤としての硫酸カルシウム二水和物は、好ましくは、乾燥ベースで約５０重量％〜約９３重量％、より好ましくは約５５重量％〜約７５重量％で、乾燥型ジョイント化合物に含まれ得る。
【００５８】
二次ＤＴ充填剤の例としては、ガラス微小気泡、雲母、パーライト、パイロフィライト、シリカ、硫酸カルシウム無水石膏、珪藻土、粘土（例えば、アタパルジャイト、セピオライト、およびカオリン）、樹脂ミクロスフェア、およびそれらの混合物が挙げられるが、それらに限定されない。二次ＤＴ充填剤は、充填剤として有用であり、ジョイント化合物に特定の特性を付与するために使用され得る。例えば、雲母は、それが乾燥するときのジョイント化合物のひび割れを減らすのを助け、乾燥ベースで最大２５重量％の量が好ましい。ジョイント化合物のボディ（ｂｏｄｙ）および作業性を改善するために、またレオロジー調整剤として、乾燥ベースで最大約１０重量％の量で粘土を添加することも好ましい。
【００５９】
乾燥型ジョイント化合物の場合、二次ＤＴ充填剤は、ジョイント化合物の乾燥ベースで最大約２５重量％、好ましくは乾燥ベースで約３重量％〜約２５重量％、より好ましくは乾燥ベースで約４重量％〜約２５重量％で含まれ得る。
【００６０】
硬化型ジョイント化合物および混合済み硬化型ジョイント化合物は、任意選択で充填剤を含む。硬化型ジョイント化合物および混合済み硬化型ジョイント化合物のための充填剤の例としては、炭酸カルシウム、硫酸カルシウム二水和物、タルク、ガラス微小気泡、雲母、パーライト、パイロフィライト、シリカ、硫酸カルシウム無水石膏、珪藻土、粘土（例えば、アタパルジャイト、セピオライト、およびカオリン）、樹脂ミクロスフェア、およびそれらの混合物が挙げられるが、それらに限定されない。そのような充填剤は、充填剤として有用であり得、また、ジョイント化合物に特定の特性を付与するためにも使用し得る。例えば、乾燥ベースで最大約１０重量％の量の粘土を使用して、ジョイント化合物のボディ（ｂｏｄｙ）および作業性を改善するために、ならびにレオロジー調整剤として、使用することができる。別の例では、炭酸カルシウムを乾燥ベースで約１０重量％〜約２０重量％で含めて、ジョイント化合物にバルクを添加することができる。
【００６１】
硬化型ジョイント化合物および混合済み硬化型ジョイント化合物の場合、充填剤は、含まれる際には、ジョイント化合物の乾燥ベースで約１重量％〜約３０重量％、好ましくは乾燥ベースで約５重量％〜約３０重量％、より好ましくは乾燥ベースで約５重量％〜約２５重量％であり得る。
【００６２】
パーライトまたは膨張パーライトは、ジョイント化合物（すなわち、乾燥型、硬化型、混合済み、および／または硬化型）が軽量であることが好ましい場合に、使用され得る軽量充填剤である。軽量ジョイント化合物における膨張パーライトの使用は、米国特許第４，４５４，２６７号に教示されており、それは、参照により本明細書に組み込まれる。膨張パーライトは、非常に軽量な材料であり、多くのひび割れや亀裂が含まれている。膨張パーライトは、毛細管現象によって吸収された水に起因して材料の重量が増加しないように、参照により本明細書に組み込まれる米国特許第４，５２５，３８８号の教示に従って処理することができる。処理され、膨張したパーライトは、使用される際には、好ましくは、ジョイント化合物の乾燥ベースで少なくとも５重量％の濃度で存在する。
【００６３】
本発明の任意のジョイント化合物は、任意選択で、軽量配合物中の膨張パーライトの代わりに、またはそれに加えて使用される充填剤として樹脂ミクロスフェアを含む。本発明での使用に好適な好ましいシェル樹脂は、ホモポリマー、コポリマー、または、アクリロニトリル（「ＡＣＮ」）、塩化ビニリデン（「ＶＤＣ」）、もしくはメタクリル酸メチル（「ＭＭＡ」のモノマーのうちの１つ以上から形成される、ホモポリマーおよび／もしくはコポリマーのブレンドである。特に好ましい樹脂は、ポリアクリロニトリル（「ＰＡＣＮ」）、ポリ塩化ビニリデン（「ＰＶＤＣ」）、ＡＣＮおよびＶＤＣから形成されたコポリマー、ならびにＡＣＮ、ＶＤＣ、およびＭＭＡから見出されたコポリマーである。ミクロスフェアは、崩壊することなく圧縮に対して高い弾力性を示し（砕けにくい）、典型的なジョイント処理製造プロセスおよびその後の顧客の準備で加えられるせん断応力に耐えることができる（せん断安定性）。
【００６４】
結合剤
ジョイント化合物での使用に好適な任意の結合剤は、本発明での使用に適する。結合剤は、ジョイント化合物の、その基材に対する、典型的には乾式壁に対する接着を強化することができる。好ましい結合剤は、極端に硬いというよりも、柔軟でしなやかである。硬質結合剤は、しなやかなポリマーと比較して、より微細な塵粒子を作り出す可能性がある。
【００６５】
結合剤の例としては、ポリ酢酸ビニル、ポリビニルアルコール、エチレン酢酸ビニルコポリマー、塩化ビニル、ビニルアクリルコポリマー、スチレンアクリル、スチレンブタジエン、ポリアクリルアミド、ポリビニルアクリル、ラテックスエマルジョン、天然および合成デンプン、カゼイン、およびそれらの混合物が挙げられるが、それらに限定されない。
【００６６】
乾燥型ジョイント化合物の場合、結合剤は、ジョイント化合物の乾燥ベースで約１重量％〜約１５重量％、好ましくは乾燥ベースで約１重量％〜約１０重量％、最も好ましくは乾燥ベースで約１重量％〜約８重量％で含まれ得る。
【００６７】
硬化型ジョイント化合物の場合、結合剤は、ジョイント化合物の乾燥ベースで約０．５重量％〜約８重量％、好ましくは乾燥ベースで約１重量％〜約８重量％、最も好ましくは乾燥ベースで約１重量％〜約４重量％で含まれ得る。
【００６８】
混合済み硬化型ジョイント化合物の場合、結合剤は、含まれる際には、ジョイント化合物の乾燥ベースで約０．１重量％〜約８重量％、好ましくは乾燥ベースで約０．５重量％〜約６重量％、最も好ましくは乾燥ベースで約１重量％〜約４重量％で含まれ得る。
【００６９】
例えば、ラテックスエマルジョン結合剤は、しばしば、ジョイント化合物（乾燥型および／または硬化型）で使用され、本発明のジョイント化合物に含まれ得る。例としては、ポリ酢酸ビニルおよびエチレン酢酸ビニルエマルジョンが挙げられる。使用される量は、ジョイント化合物の乾燥ベースで約１．５重量％〜約７重量％、好ましくは乾燥ベースで約２重量％〜約５．５重量％の範囲であり得る。
【００７０】
充填剤の総量対結合剤の総量の重量比は、好ましくは約１５：１〜約５：１の範囲である。
【００７１】
ポリマー増粘剤
ポリマー増粘剤は、本発明のジョイント化合物に添加される。組成物に水が添加されると、増粘剤は水和して膨潤し、それによりジョイント化合物は増粘する。増粘剤は、例えば、ジョイント化合物と一般的に関連のあるボディおよび流動性を作り出す支援をするのに役立つ。好ましくは、増粘剤は、水が組成物に添加された後の混合プロセス中に実質的に水和し、混合が完了した後に増粘剤の水和がほとんどまたは全く起こらず、ジョイント化合物における塊りの形成を防止するように選択される。
【００７２】
ポリマー増粘剤の例としては、エチルヒドロキシエチルセルロース、ヒドロキシプロピルメチルセルロース、メチルヒドロキシプロピルセルロース、ヒドロキシエチルセルロース、セルロース系ガム（例えば、キサンタンガム、アラビアゴム、アルギネート、ペクチン、およびグアーガム）、およびそれらの混合物が含まれるが、それらに限定されない。
【００７３】
硬化型ジョイント化合物の場合、ポリマー増粘剤は、ジョイント化合物の乾燥ベースで約０．０５重量％〜約３重量％、好ましくは乾燥ベースで約０．１重量％〜約３重量％、より好ましくは乾燥ベースで０．１重量％〜約２重量％、最も好ましくは乾燥ベースで約０．５重量％〜約２重量％で含まれ得る。
【００７４】
硬化型ジョイント化合物の場合、ポリマー増粘剤は、ジョイント化合物の乾燥ベースで約０．０５重量％〜約２重量％、好ましくは乾燥ベースで約０．１重量％〜約２重量％、最も好ましくは乾燥ベースで約０．１重量％〜約１重量％で含まれ得る。
【００７５】
混合済み硬化型ジョイント化合物の場合、ポリマー増粘剤は、含まれる際には、ジョイント化合物の乾燥ベースで０．０１重量％〜約２重量％、好ましくは乾燥ベースで約０．１重量％〜約２重量％、最も好ましくは乾燥ベースで約０．１重量％〜約１重量％で含まれ得る。
【００７６】
硬化遅延剤
硬化遅延剤は、混合済み硬化型ジョイント化合物中に含まれる。硬化遅延剤は、任意選択で、乾燥型ジョイント化合物および硬化型ジョイント化合物に含まれ、表１および２の他の添加剤のうちの１つと考えられる。
【００７７】
硬化遅延剤（または硬化抑制剤または硬化防止剤）は、ジョイント化合物の硬化および／または乾燥を遅延させて、ジョイント化合物を適切に適用するための十分な時間を提供する。
【００７８】
硬化遅延剤の例としては、参照により本明細書に組み込まれる米国特許第５，７７９，７８６号に記載されているように、アクリル酸およびアクリルアミドモノマー単位を含むポリマー組成物（例えば、アクリル酸とアクリルアミドとのコポリマー（もしくはコポリマーの混合物）、またはアクリル酸のホモポリマーとアクリルアミドのホモポリマーとのブレンド）が挙げられるが、それらに限定されない。
【００７９】
カルシウムを含まないリン酸硬化遅延剤の追加の例としては、米国特許第５，７４６，８２２号に記載されているように、ヘキサメタリン酸亜鉛、トリポリリン酸カリウム、ピロリン酸テトラナトリウム、トリポリリン酸ナトリウム、リン酸一アンモニウム、および一塩基性リン酸が挙げられるが、それらに限定されない。
【００８０】
硬化遅延剤の例としては、参照により本明細書に組み込まれる米国特許第６，８０５，７４１号に記載されているように、ポリアクリル酸および／またはポリアクリル酸の塩を含むポリマー組成物が挙げられるが、それらに限定されない。
【００８１】
混合済み硬化型ジョイント化合物の場合、硬化遅延剤は、ジョイント化合物の乾燥ベースで約０．００１重量％〜約２重量％、好ましくは乾燥ベースで約０．０１重量％〜約２重量％、より好ましくは乾燥ベースで０．１重量％〜約１重量％、最も好ましくは乾燥ベースで約０．２５重量％〜約０．７５重量％で含まれ得る。
【００８２】
乾燥型ジョイント化合物および硬化型ジョイント化合物の場合、硬化遅延剤は、含まれる際には、ジョイント化合物の乾燥ベースで約０．００１重量％〜約２重量％、好ましくは乾燥ベースで約０．０１重量％〜約２重量％、より好ましくは乾燥ベースで約０．１重量％〜約１重量％、最も好ましくは乾燥ベースで約０．２５重量％〜約０．７５重量％で含まれ得る。
【００８３】
硬化促進剤
硬化促進剤は、使用時に、混合済み硬化型ジョイント化合物に添加される。硬化促進剤は、任意選択で、乾燥型ジョイント化合物および硬化型ジョイント化合物に含まれ、表１および２の他の添加剤のうちの１つと考えられる。
【００８４】
硬化促進剤（または硬化開始剤または活性剤）は、ジョイント化合物の硬化および／または乾燥を促進および／または開始させる。
【００８５】
硬化開始剤の例としては、本明細書に組み込まれる米国特許第５，７７９，７８６号に記載されているように、酸性カチオン、例えば、硫酸アルミニウム、硫酸カリウム、硫酸カルシウム、硫酸第二鉄、塩化第二鉄、およびそれらの混合物を供給する金属塩が挙げられるが、それらに限定されない。硬化開始剤の別の例としては、任意選択で酸化鉄と組み合わせる硫酸亜鉛（例えば、１９：１の重量比で）が挙げられるが、それらに限定されない。
【００８６】
硬化開始剤の追加の例としては、参照により本明細書に組み込まれる米国特許第６，８０５，７４１号に記載されているように、硫酸亜鉛、硫酸アルミニウム、硫酸、塩酸、硫酸水素ナトリウム、硫酸水素カリウム、硫酸アルミニウムカリウム、硫酸カルシウム二水和物、およびそれらの混合物が挙げられるが、それらに限定されない。
【００８７】
硬化開始剤は、場合によっては、アミンキレート剤も含むことができる。
【００８８】
硬化開始剤は、硬化遅延剤に対する重量比約１．２：１〜約６：１、好ましくは約２：１〜約６：１で、混合済み硬化型ジョイント化合物に添加することができる。
【００８９】
使用される際には、硬化開始剤は、硬化遅延剤に対する重量比約１．２：１〜約６：１、好ましくは約２：１〜約６：１で、乾燥型ジョイント化合物および硬化型ジョイント化合物に含ませることができるか、または添加することができる。
【００９０】
他の添加剤
ジョイント化合物中に任意選択で含まれる他の添加剤としては、防腐剤、殺真菌剤、殺菌剤、消泡剤、グリコール、保湿剤、およびそれらの混合物が挙げられるが、それらに限定されない。
【００９１】
乾燥型ジョイント化合物の場合、含まれる際には、他の添加剤（総量で）は、ジョイント化合物の乾燥ベースで約０．０１重量％〜約１０重量％、好ましくは乾燥ベースで約０．１重量％〜約１０重量％で含まれ得る。
【００９２】
硬化型ジョイント化合物および混合済み硬化型ジョイント化合物の場合、含まれる際には、他の添加剤（総量で）は、ジョイント化合物の乾燥ベースで約０．０１重量％〜約１０重量％、好ましくは乾燥ベースで約０．０１重量％〜約５重量％、最も好ましくは乾燥ベースで約０．１重量％〜約１．０重量％で含まれ得る。
【００９３】
消泡剤は、特に混合時に形成し得る気泡の形成を低減または妨害する。消泡剤の例としては、炭化水素系消泡剤、シリコン系消泡剤、およびそれらの混合物が挙げられるが、それらに限定されない。
【００９４】
グリコールをジョイント化合物において使用して、ウェットエッジ、オープンタイム、乾燥時間の制御、凍結／解凍安定性などのジョイント化合物に対する機能特性を提供することができる。グリコールの例としては、ジエチルグリコール、エチレングリコール、プロピレングリコール、およびそれらの混合物が挙げられるが、それらに限定されない。含まれる際には、本発明のジョイント化合物において使用されるグリコールの量は、好ましくは、ジョイント化合物の乾燥ベースで約０．１重量％〜約１重量％の範囲である。
【００９５】
方法
本明細書に記載のジョイント化合物は、表面（例えば、石膏ボード）に適用することができ、乾燥および／または硬化させることができる。次いで、乾燥／硬化したジョイント化合物を乾式サンディング、湿式サンディング、またはスポンジで拭うことができる。あるいは、本明細書に記載のジョイント化合物は、乾燥／硬化の際に、改善された滑らかさを有するため、ジョイント化合物は、乾燥および／または硬化後に、湿式サンディングすることができる。
【００９６】
乾式サンディングは、一般に、乾式サンドペーパーで、任意選択で真空アタッチメントで（例えば、乾式壁真空サンダーを使用して）、研磨することによって、行われる。湿式サンディングは、例えば、湿式サンドペーパーで研磨することによって、行われる。スポンジで拭うとは、水で湿潤させたスポンジで、適用したジョイント化合物を、摩擦することである。これらの１つ以上は、形成された粉塵を捕集するために、真空アタッチメントを使用して（例えば、乾式壁真空サンダーを使用して）行うことができる。代替的または追加的に、これらの方法の１つ以上は、負圧エンクロージャー（例えば、エンクロージャー内に負圧を生成するためのファンを備えたプラスチックエンクロージャー）内で行うことができる。
【００９７】
本発明の製品のさまざまな特徴を説明する条項
条項１．乾燥ベースの重量パーセントで、
約２５％〜約９８％の充填剤と、
約１％〜約４５％の結合剤と、
約０．０１％〜約３％のリン脂質除塵剤と、を含むジョイント化合物。
【００９８】
条項２．ジョイント化合物が、乾燥型ジョイント化合物であって、
そのジョイント化合物が、乾燥ベースの重量パーセントで、
充填剤であって、
乾燥ベースでジョイント化合物の約５０重量パーセント（重量％）〜約９８重量％の一次充填剤であって、炭酸カルシウム、硫酸カルシウム二水和物、もしくはタルク、またはそれらの混合物である、一次充填剤と、
乾燥ベースでジョイント化合物の最大約２５重量％の二次充填剤と、を含む、充填剤と、
約１重量％〜約１５重量％の結合剤と、
約０．０１重量％〜約３重量％のリン脂質除塵剤と、を含む乾燥型ジョイント化合物であり、
そのジョイント化合物が、乾燥ベースの重量パーセントで約０．０５重量％〜約３重量％のポリマー増粘剤をさらに含む、条項１に記載のジョイント化合物。
【００９９】
条項３．ジョイント化合物が、乾燥型ジョイント化合物であり、
水をさらに含み、
そのジョイント化合物が、乾燥ベースの重量パーセントで、
充填剤であって、
乾燥ベースでジョイント化合物の約５０重量パーセント（重量％）〜約９８重量％の一次充填剤であって、炭酸カルシウム、硫酸カルシウム二水和物、もしくはタルク、またはそれらの混合物である、一次充填剤と、
乾燥ベースでジョイント化合物の最大約２５重量％の二次充填剤と、を含む充填剤と、
約１重量％〜約１５重量％の結合剤と、
約０．０１重量％〜約３重量％のリン脂質除塵剤と、を含む、水以外のジョイント化合物成分を含み、
水以外のジョイント化合物成分が、乾燥ベースの重量パーセントで、約０．０５重量％〜約３重量％のポリマー増粘剤をさらに含み、
水対水以外のジョイント化合物成分の重量比が、約１：６〜約２：１である、条項１に記載のジョイント化合物。
【０１００】
条項４．
水以外のジョイント化合物成分が、乾燥ベースの重量パーセントで、
約５０重量％〜約９３重量％の一次充填剤であって、その一次充填剤が炭酸カルシウムである、一次充填剤と、
約３重量％〜約２５重量％の二次充填剤と、
約１重量％〜約１０重量％の結合剤と、
約０．１重量％〜約２重量％のポリマー増粘剤と、
約０．１重量％〜約１．５重量％のリン脂質除塵剤と、を含み、
水対水以外のジョイント化合物成分の重量比が、約１：３〜約１：１である、条項３に記載のジョイント化合物。
【０１０１】
条項５．
水以外のジョイント化合物成分が、乾燥ベースの重量パーセントで、
約６５重量％〜約９３重量％の一次充填剤であって、その一次充填剤が硫酸カルシウム二水和物である、一次充填剤と、
約３重量％〜約２５重量％の二次充填剤と、
約１重量％〜約１０重量％の結合剤と、
約０．１重量％〜約２重量％のポリマー増粘剤と、
約０．１重量％〜約１．５重量％のリン脂質除塵剤と、を含み、
水対水以外のジョイント化合物成分の重量比が、約１：３〜約１：１である、条項３に記載のジョイント化合物。
【０１０２】
条項６．乾燥ベースの重量パーセントで、
乾燥ベースで硬化型ジョイント化合物の約２０重量パーセント（重量％）〜約９９重量％の硫酸カルシウム半水和物と、
最大約３０％の充填剤と、
最大約８重量％の結合剤と、
最大約２重量％のポリマー増粘剤と、
約０．０１％〜約３％のリン脂質除塵剤と、を含むジョイント化合物。
【０１０３】
条項７．
ジョイント化合物が、硬化型ジョイント化合物であり、乾燥ベースの重量パーセントで、
約２０重量パーセント（ｗｔ％）〜約９９重量％の硫酸カルシウム半水和物と、
最大約３０重量％の充填剤と、
約０．５重量％〜約８重量％の結合剤と、
約０．０１重量％〜約３重量％のリン脂質除塵剤と、を含み、
乾燥ベースの重量パーセントで、約０．０５重量％〜約２重量％のポリマー増粘剤をさらに含む、条項６に記載のジョイント化合物。
【０１０４】
条項８．ジョイント化合物が、乾燥ベースの重量パーセント（重量％）で、
約６０重量％〜約８５重量％の硫酸カルシウム半水和物と、
約５重量％〜約３０重量％の二次充填剤と、
約１重量％〜約４重量％の結合剤と、
約０．１重量％〜約１重量％のポリマー増粘剤と、
約０．１重量％〜約１．５重量％のリン脂質除塵剤と、を含む、条項６に記載のジョイント化合物。
【０１０５】
条項９．
ジョイント化合物が、水および硬化遅延剤をさらに含む混合済み硬化型ジョイント化合物であり、
そのジョイント化合物が、乾燥ベースの重量パーセント（重量％）で、
約２０重量％〜約９９重量％の硫酸カルシウム半水和物と、
最大約３０重量％の充填剤と、
最大約８重量％の結合剤と、
最大約２重量％のポリマー増粘剤と、
約０．０１重量％〜約３重量％のリン脂質除塵剤と、
約０．００１重量％〜約２重量％の硬化遅延剤と、を含む、水以外のジョイント化合物成分を含み、
水対水以外のジョイント化合物成分の重量比が、約１：６〜約２：１である、条項６に記載のジョイント化合物。
【０１０６】
条項１０．ジョイント化合物が、乾燥ベースの重量パーセント（重量％）で、
約６０重量％〜約９９重量％の硫酸カルシウム半水和物と、
約５重量％〜約３０重量％の充填剤と、
約０．１重量％〜約１重量％の硬化遅延剤と、
最大約４重量％の結合剤と、
約０．１重量％〜約２重量％のポリマー増粘剤と、
約０．１重量％〜約１．５重量％のリン脂質除塵剤と、を含み、
水対水以外のジョイント化合物成分の重量比が、約１：３〜約１：１である、条項９に記載のジョイント化合物。
【０１０７】
条項１１．リン脂質除塵剤が、ホスファチジルコリン、ホスファチジルセリン、ホスファチジルイノシトール、ホスファチジルエタノールアミン、およびホスファチジルグリセロールのうちの１つ以上を含む、条項１〜１０のいずれかに記載のジョイント化合物。
【０１０８】
条項１２．リン脂質除塵剤が、ポリエチレングリコール、ポリエチレンオキシド、蛍光色素、発色性色素、タンパク質、ペプチド、炭水化物、ステロール、脂肪酸、および合成ポリマーのうちの１つ以上と複合化された１つ以上のリン脂質を含む、条項１〜１０のいずれかに記載のジョイント化合物。
【０１０９】
条項１３．ワックスを含まない条項１〜１２のいずれかに記載のジョイント化合物。
【０１１０】
条項１４．ロジンを含まない条項１〜１３のいずれかに記載のジョイント化合物。
【０１１１】
条項１５．シェラックを含まない条項１〜１４のいずれかに記載のジョイント化合物。
【０１１２】
条項１６．ピッチを含まない条項１〜１５のいずれかに記載のジョイント化合物。
【０１１３】
条項１７．脂肪酸を含まない条項１〜１６のいずれかに記載のジョイント化合物。
【０１１４】
条項１８．トール油を含まない条項１〜１７のいずれかに記載のジョイント化合物。
【０１１５】
条項１９．ポリエチレングリコールを含まない条項１〜１８のいずれかに記載のジョイント化合物。
【０１１６】
条項２０．メトキシポリエチレングリコールを含まない条項１〜１９のいずれかに記載のジョイント化合物。
【０１１７】
条項２１．ポリエチレンオキシドを含まない条項１〜２０のいずれかに記載のジョイント化合物。
【０１１８】
条項２２．メトキシポリエチレンオキシドを含まない条項１〜２１のいずれかに記載のジョイント化合物。
【０１１９】
条項２３．石油を含まない条項１〜２２のいずれかに記載のジョイント化合物。
【０１２０】
条項２４．石油残留物を含まない条項１〜２３のいずれかに記載のジョイント化合物。
【０１２１】
条項２５．パラフィンを含まない条項１〜２４のいずれかに記載のジョイント化合物。
【０１２２】
条項２６．ワックス、ロジン、シェラック、ピッチ、脂肪酸、トール油、ポリエチレングリコール、メトキシポリエチレングリコール、ポリエチレンオキシド、メトキシポリエチレンオキシド、石油、石油残留物、およびパラフィンを含まない、条項１〜２５のいずれかに記載のジョイント化合物。
【０１２３】
条項２７．ガラクトマンナンを含まない、条項１〜２６のいずれかに記載のジョイント化合物。
【０１２４】
条項２８．ポリガラクトマンナンを含まない、条項１〜２７のいずれかに記載のジョイント化合物。
【０１２５】
条項２９．疎水性修飾ガラクトマンナンを含まない、条項１〜２８のいずれかに記載のジョイント化合物。
【０１２６】
条項３０．疎水性修飾ポリガラクトマンナンを含まない、条項１〜２９のいずれかに記載のジョイント化合物。
【０１２７】
条項３１．ガラクトマンナン、ポリガラクトマンナン、疎水性修飾ガラクトマンナン、および疎水性修飾ポリガラクトマンナンを含まない、条項１〜３０のいずれかに記載のジョイント化合物。
【０１２８】
条項３２．でんぷんを含まない、条項１〜３１のいずれかに記載のジョイント化合物。
【０１２９】
条項３３．セルロース繊維を含まない、条項１〜３２のいずれかに記載のジョイント化合物。
【０１３０】
条項３４．鉱物ウールを含まない、条項１〜３３のいずれかに記載のジョイント化合物。
【０１３１】
条項３５．パーライトを含まない、条項１〜３４のいずれかに記載のジョイント化合物。
【０１３２】
条項３６．水硬セメントを含まない、条項１〜３５のいずれかに記載のジョイント化合物。
【０１３３】
条項３７．でんぷん、セルロース繊維、鉱物ウール、パーライト、および水硬セメントを含まない、条項１〜３６のいずれかに記載のジョイント化合物。
【０１３４】
条項３８．リン脂質除塵剤のリン脂質および／または官能化リン脂質以外のアニオン性界面活性剤を含まない、条項１〜３７のいずれかに記載のジョイント化合物。
【０１３５】
条項３９．リン脂質除塵剤のリン脂質および／または官能化リン脂質以外のカチオン性界面活性剤を含まない、条項１〜３８のいずれかに記載のジョイント化合物。
【０１３６】
条項４０．リン脂質除塵剤のリン脂質および／または官能化リン脂質以外の非イオン性界面活性剤を含まない、条項１〜３９のいずれかに記載のジョイント化合物。
【０１３７】
条項４１．リン脂質除塵剤のリン脂質および／または官能化リン脂質以外の両性イオン性界面活性剤を含まない、条項１〜４０のいずれかに記載のジョイント化合物。
【０１３８】
条項４２．リン脂質除塵剤のリン脂質および／または官能化リン脂質以外の界面活性剤を含まない、条項１〜４１のいずれかに記載のジョイント化合物。
【０１３９】
条項４３．ジョイント化合物が、石膏を含まない、条項１〜６のいずれかに記載のジョイント化合物。
【０１４０】
条項４４．ジョイント化合物が、焼き石膏を含まない、条項１〜６のいずれかに記載のジョイント化合物。
【０１４１】
条項４５．ジョイント化合物が、石膏および焼き石膏を含まない、条項１〜６のいずれかに記載のジョイント化合物。
【０１４２】
条項４６．ジョイント化合物が、ホスト粒子を含まない、条項１〜６のいずれかに記載のジョイント化合物。
【０１４３】
条項４７．方法であって、
条項１〜４６のいずれかに記載のジョイント化合物を表面に適用することと、
そのジョイント化合物を乾燥かつ／または硬化させることと、
乾燥および／または硬化後に、ジョイント化合物を乾式サンディングすることと、を含む、方法。
【０１４４】
条項４８．方法であって、
条項１〜４６のいずれかに記載のジョイント化合物を表面に適用することと、
そのジョイント化合物を乾燥かつ／または硬化させることと、
乾燥および／または硬化後に、ジョイント化合物を湿式サンディングすることと、を含む、方法。
【実施例】
【０１４５】
本明細書の実施例では、上記のように、組成物または製品配合のパーセンテージは、特に明記しない限り、重量パーセンテージである。報告した測定値は、特に明記しない限りは、おおよその量、例えば、おおよそのパーセンテージ、重量、温度、距離、または他の特性でもある。
【０１４６】
実施例１．乾燥型ジョイント化合物は、式１の除塵剤が脱油大豆レシチンである表４に従って製造した。対照はレシチンを有していなかった。水対乾燥成分の重量比を除いて、表４の成分のすべての量は、乾燥（水を含まない）重量パーセントに基づいている。
【表４】
2021526117.tif 000006
【０１４７】
乾燥したジョイント化合物を、密閉された部屋で一定の力で４０秒間研磨した際に発生した粉塵の量について、ジョイント化合物を試験した。平均の粉塵は、粉塵追跡装置を使用して１５分間測定した。対照サンプルは、平均９．５ｍｇ／ｍ３の粉塵を生成したが、配合１は、平均４．３ｍｇ／ｍ３の粉塵を生成した。これは、生成される粉塵の５５％の減少である。この実施例は、低濃度で、本発明のリン脂質除塵剤が、粉塵の生成を有意に減少させたことを示している。
【０１４８】
さらに、２つの乾燥したジョイント化合物を視覚的に比較し、配合１は、乾燥／硬化した際にはより滑らかであり、それは、所望の外観を提供するためにより必要な研磨が少なくて済む。
【０１４９】
実施例２．リン脂質除塵剤として脱油大豆レシチンを有する追加の配合物を調製した。１．５重量％以上の脱油大豆レシチンの濃度では、添加後のジョイント化合物の粘稠性は理想的ではなく、高レベルの分散剤または界面活性剤が提案され、それは、ジョイント化合物として機能する組成物に有害であった。
【０１５０】
実施例３．除塵剤として乾燥ベースで２．０重量％のＰＥＧ（約８００ｇ／ｍｏｌ以下の分子量）を含有する乾燥型のジョイント化合物配合物は、除塵剤を含まない対照配合物と比較して、平均粉塵濃度を６０．１％減少させた。さらに、除塵剤として乾燥ベースで０．５重量％の脱油大豆レシチンを有する同等の乾燥型ジョイント化合物配合物は、除塵添加剤を含まない対照と比較して、粉塵を５５％減少させた。これは、レシチンが、重量およびモルベースで除塵添加剤として有意により効率的であり得ることを示唆している。これらのジョイント化合物配合物はすべて、上記と同じ実験プロトコルに従ってサンディングした。
【０１５１】
実施例４レシチンの代わりに、３つのジョイント化合物：すなわち、対照（表４）、配合１（表４）、および配合２（レシチンの代わりの２．０重量％ＰＥＧ（実施例３のように約８００ｇ／ｍｏｌ）を除いた表２の配合１）を調べた。
【０１５２】
３つのジョイント化合物のチキソトロピー特性を、構造を除去するための高せん断ドリル、すなわち、せん断速度０．２／ｓで３分、次いでせん断速度１０／ｓで３分、次いでせん断速度０．１／ｓで３分によって、サンプルにせん断力を適用することにより試験した。チキソトロピー試験は、定常状態を達成し、次いで、劇的に変化させて流体の応答時間を測定する。図１は、チキソトロピー試験の粘度プロファイルである。表５に、低せん断速度と高せん断速度でのサンプルの粘度を示す。
【表５】
2021526117.tif 000007
【０１５３】
対照および配合２のサンプルは、粘度が時間の経過とともに増加する低せん断速度での再構築プロファイルを有する。再構築粘度を有する配合物は、水の蒸発のためではなく、配合物中の成分間の相互作用に起因して短時間に増粘する。ジョイント化合物の場合、追加のせん断が適用されない場合、混合後に増粘する配合物に変換する。対照的に、配合１は、再構築されないプロファイルを含有する。したがって、混合後、配合１は、粘度を維持し、再びせん断を加える必要もなく、より作業しやすそうである。例えば、ジョイント化合物は、こて上において、より低く、より流動性の高い粘度を維持する。さらに、表５に示すように、高せん断速度（１０／ｓ）での各配合物の粘度は同等であるため、各配合物の広がりは同等である。
【０１５４】
サンプルの粘度はまた、図２に示したせん断速度を増加させることによっても測定した。当業者はせん断速度勾配試験と称している。それぞれについて、約１／ｓを超えるせん断速度では、プロットの安定した下り勾配が存在する。これは、サンプルが、ずり減粘（すなわち、流動性）の非ニュートン流体であることを示唆している。より低いせん断速度では、対照サンプルおよび配合２サンプルは、この挙動を維持する。しかしながら、レシチン除塵剤を使用した配合１は、一層のニュートン挙動を示し、せん断速度が低いほどより良好に流動性が高くなることを意味している。これは、上記のチキソトロピーデータと一致している。
【０１５５】
次に、乾燥したジョイント化合物の特性を試験した。最初の試験では、ジョイント化合物をＡｍｅｓフラットボックスで乾式壁上に広げ、乾燥させた。乾燥後、乾燥したジョイント化合物の欠陥（クレーターおよびピンホール）の数を数えた。次いで、ジョイント化合物をサンディングし、欠陥の数を再度カウントした。表６は、サンディング後のこれらのサンプルを示している。対照サンプルは、サンディング前に２０個の欠陥を有し、サンディング後に５０個の欠陥を有し、配合１のサンプルは、サンディング前に３個の欠陥を有し、サンディング後に２０個の欠陥を有し、配合２のサンプルは、サンディング前に５個の欠陥を有し、サンディング後に４個の欠陥を有していた。レシチンとＰＥＧの両方の添加物は、対照よりも欠陥が少ない。
【表６】
2021526117.tif 000008
【０１５６】
最後に、乾式壁に適用された乾燥ジョイント化合物を塗装した。対照は、２つの表面に適用し、塗装した。塗料の乾燥後、塗装面の少なくとも５つの領域で光沢計を用いて塗料の光沢を測定した。表７は、塗料が乾燥した後のこれらのサンプルの実際の光沢測定値を示している。乾式塗装サンプルの８５°での光反射率の量は、光沢計を使用して測定した。
【０１５７】
塗装された２つの対照サンプルの平均光沢は約１６％であり、反射率は約１９％であった。塗装された配合１サンプルの平均光沢は、約１６％の反射率であった。ＰＥＧを有する塗装された配合２サンプルの平均光沢は、約２２％の反射率であった。したがって、レシチンを有する配合１のジョイント化合物は、対照により近く、ＰＥＧを有するジョイント化合物と比較して、フラッシングを最小限に抑える。
【０１５８】
したがって、低濃度のリン脂質を有するジョイント化合物の除塵および粘度は、既知のまたは除塵剤を含まないジョイント化合物よりも改善され、最終的な乾燥ジョイント化合物の他の特性への影響は最小限である。実際の光沢測定値を表７に示す。
【表７】
2021526117.tif 000009
【０１５９】
本発明の特定のバージョンが示され、説明されたが、より広い態様および添付の特許請求の範囲に記載された本発明から逸脱することなく変更および修正を行うことができることを当業者は理解する。
【図１】
2021526117.tif 000010
【図２】
2021526117.tif 000011
【国際調査報告】
2021526117.tif 000012
2021526117.tif 000013
2021526117.tif 000014
2021526117.tif 000015